【手続補正書】
【提出日】平成17年12月6日(2005.12.6)
【手続補正１】
【補正対象書類名】明細書
【補正対象項目名】特許請求の範囲
【補正方法】変更
【補正の内容】
【特許請求の範囲】
【請求項１】  （ａ）可塑化されたポリビニルブチラールの第１の層と
（ｂ）可塑化されたポリビニルブチラールの１つまたは複数の追加の層と
をこの順に具え、層（ａ）と層（ｂ）とがインターロックされていることを特徴とする多層複合構造物。
【請求項２】  前記第１の層および前記１つまたは複数の追加の層は、層当たり０．３８ｍｍ以上であることを特徴とする請求項１に記載の多層複合構造物。
【請求項３】  整列されインターロックされた多層複合構造物を製造するための方法であって、
（ｉ）１０〜５０メートル／分の線速度において、および５〜３５℃の温度において、および４〜７０ニュートンメートル／シート幅のメートル数の巻戻張力において、第１のローラーから可塑化されたポリビニルブチラールの第１の層を巻き戻して、第１のウェブを形成する工程と；
（ii）１０〜５０メートル／分の線速度において、および５〜３５℃の温度において、および４〜４５ニュートンメートル／シート幅のメートル数の巻戻張力において、第２のローラーから可塑化されたポリビニルブチラールの少なくとも１つの追加の層を同時に巻き戻して、少なくとも第２のウェブを形成する工程と；
（iii）巻き取りローラー上で層（ｉ）と層（ii）とを組み合わせて、前記整列されインターロックされた多層複合構造物を形成する工程と
を具えたことを特徴とする方法。
【請求項４】  前記第１の層および前記少なくとも１つの追加の層は、厚さが０．３８ｍｍ以上であることを特徴とする請求項３に記載の方法。
【請求項５】  前記第１および第２のローラーと同時に、２から５ニュートンメートル／シート幅のメートル数の巻戻張力において、巻き戻しローラーからポリオレフィンの保護シートを巻き戻す工程と、工程（iii）において最上層として前記保護シートと層（ｉ）および層（ii）を前記巻き取りローラー上で組み合わせて、ポリオレフィンの保護シートを有する整列されインターロックされた多層複合構造物を形成する工程と
をさらに含むことを特徴とする請求項３に記載の方法。
【請求項６】  請求項３、４または５に記載の方法により製造される多層複合構造物。
【請求項７】  （ａ）少なくとも１つのガラスの層と；
（ｂ）可塑化されたポリビニルブチラールの少なくとも２つのインターロックしている層と；
（ｃ）少なくとも１つの追加のガラスの層と
をこの順に具えたことを特徴とする多層複合構造物。
【請求項８】  前記少なくとも２つのインターロックしている層は、厚さが０．７６ｍｍ以上であることを特徴とする請求項７に記載の多層複合構造物。
【請求項９】  前記可塑化されたポリビニルブチラール層中の可塑剤は、ポリビニルブチラールの１００質量部当たり３０〜５０質量部の質量パーセントで存在することを特徴とする請求項７に記載の多層複合構造物。
【請求項１０】  前記可塑剤は、セバシン酸ジブチル、トリエチレングリコールジ（２−エチル酪酸エステル）、トリエチレングリコールジ（２−エチルヘキサン酸エステル）、アジピン酸ジ（β−ブトキシエチル）、アジピン酸ジヘキシル、トリエチレングリコールジヘプタン酸エステル、テトラエチレングリコールジヘプタン酸エステル、テトラエチレングリコールジ（２−エチルヘキサン酸エステル）、およびフタル酸ブチルベンジルから選択されることを特徴とする請求項７に記載の多層複合構造物。
【手続補正２】
【補正対象書類名】明細書
【補正対象項目名】００４９
【補正方法】変更
【補正の内容】
【００４９】
標準条件におけるオートクレーブ処理に引き続いて、その積層物を検査し、密接な結合（非インターロック結合）が確かに発生したことを示す気泡が依然として存在することにより、容認できないと判定した。この例は、特許請求の範囲に記載された方法により製造される特許請求の範囲に記載された製品が、同一である（例えば、同一の重合度および可塑剤の同一のパーセントを有する）可塑化されたＰＶＢ組成物においてさえも、欠陥なしに良好な物理的特性を提供することを明白に示す。したがって、特許請求の範囲に記載された方法は、遥かに効率的である。なぜなら、当業者は適当な慣用的厚さまたは厚い多層ＰＶＢ中間層に到達するまでＰＶＢシート材料を変化させる必要がないためである。
以下に、本発明の好ましい態様を示す。
１．  （ａ）可塑化されたポリビニルブチラールの第１の層と
（ｂ）可塑化されたポリビニルブチラールの１つまたは複数の追加の層と
をこの順に具え、層（ａ）と層（ｂ）とがインターロックされていることを特徴とする多層複合構造物。
２．  前記第１の層および前記１つまたは複数の追加の層は、層当たり０．３８ｍｍ以上であることを特徴とする１．に記載の多層複合構造物。
３．  （ａ）および（ｂ）中の可塑化されたポリビニルブチラールは、同一の重合度を有することを特徴とする１．に記載の多層複合構造物。
４．  （ａ）および（ｂ）中の可塑化されたポリビニルブチラールは、可塑剤の同一のパーセントを有することを特徴とする１．に記載の多層複合構造物。
５．  整列されインターロックされた多層複合構造物を製造するための方法であって、
（ｉ）１０〜５０メートル／分の線速度において、および５〜３５℃の温度において、および４〜７０ニュートンメートル／シート幅のメートル数の巻戻張力において、第１のローラーから可塑化されたポリビニルブチラールの第１の層を巻き戻して、第１のウェブを形成する工程と；
（ii）１０〜５０メートル／分の線速度において、および５〜３５℃の温度において、および４〜４５ニュートンメートル／シート幅のメートル数の巻戻張力において、第２のローラーから可塑化されたポリビニルブチラールの少なくとも１つの追加の層を同時に巻き戻して、少なくとも第２のウェブを形成する工程と；
（iii）巻き取りローラー上で層（ｉ）と層（ii）とを組み合わせて、前記整列されインターロックされた多層複合構造物を形成する工程と
を具えたことを特徴とする方法。
６．  前記第１の層および前記少なくとも１つの追加の層は、厚さが０．３８ｍｍ以上であることを特徴とする５．に記載の方法。
７．  前記第１および第２のローラーと同時に、２から５ニュートンメートル／シート幅のメートル数の巻戻張力において、巻き戻しローラーからポリオレフィンの保護シートを巻き戻す工程と、工程（iii）において最上層として前記保護シートと層（ｉ）および層（ii）を前記巻き取りローラー上で組み合わせて、ポリオレフィンの保護シートを有する整列されインターロックされた多層複合構造物を形成する工程と
をさらに含むことを特徴とする５．に記載の方法。
８．  前記整列されインターロックされた多層複合構造物を１０℃以下に維持することを特徴とする７．に記載の方法。
９．  ５．〜８．のいずれかに記載の方法により製造される多層複合構造物。
１０．  （ａ）少なくとも１つのガラスの層と；
（ｂ）可塑化されたポリビニルブチラールの少なくとも２つのインターロックしている層と；
（ｃ）少なくとも１つの追加のガラスの層と
をこの順に具えたことを特徴とする多層複合構造物。
１１．  前記少なくとも２つのインターロックしている層は、厚さが０．７６ｍｍ以上であることを特徴とする１０．に記載の多層複合構造物。
１２．  それぞれのインターロックしている層は、厚さが０．７６ｍｍであることを特徴とする１０．に記載の多層複合構造物。
１３．  前記可塑化されたポリビニルブチラール層中の可塑剤は、ポリビニルブチラールの１００質量部当たり３０〜５０質量部の質量パーセントで存在することを特徴とする１０．に記載の多層複合構造物。
１４．  各層中の可塑剤の前記質量パーセントが等しいことを特徴とする１３．に記載の多層複合構造物。
１５．  前記可塑剤は、セバシン酸ジブチル、トリエチレングリコールジ（２−エチル酪酸エステル）、トリエチレングリコールジ（２−エチルヘキサン酸エステル）、アジピン酸ジ（β−ブトキシエチル）、アジピン酸ジヘキシル、トリエチレングリコールジヘプタン酸エステル、テトラエチレングリコールジヘプタン酸エステル、テトラエチレングリコールジ（２−エチルヘキサン酸エステル）、およびフタル酸ブチルベンジルから選択されることを特徴とする１０．に記載の多層複合構造物。
１６．  前記ポリビニルブチラールは、ポリビニルブチラール単位に加えて、１７〜２５質量％のポリビニルアルコール単位と、５質量％未満のポリ酢酸ビニル単位を含有することを特徴とする１０．に記載の多層複合構造物。
１７．  （ｉ）インターロックされ可塑化されたＰＶＢシート材料を得る工程と、（ii）前記インターロックされ可塑化されたＰＶＢシート材料を少なくとも２つのガラスの層の間に挟持する工程とを具えたことを特徴とする１０．に記載の多層複合構造物を製造するための方法。
１８．  １０．に記載の多層複合構造物を有する自動車または建造物。